(57)【要約】  インクジェットインク記録物上に紫外線遮断層を設け色あせを防止する方法において、従来の方法と比較して生産性に優れ、かつ得られた記録物の耐光性が良好であるインクジェット記録物の製造方法を提供する。複数のノズルを有するオンデマンド方式のインクジェット記録装置を用い、インクジェット用インクを第１ノズルから噴射して画像を形成した後、インクジェット用紫外線遮断コーティング剤を第２ノズルから噴射して、上記画像の上に紫外線遮断コーティング剤層を設けることからなり、前記インクジェット用紫外線遮断コーティング剤が、ポリシロキサンで処理された平均粒子径０．２μｍ以下の酸化亜鉛粒子およびポリアミン誘導体型分散剤を含有することを特徴とするインクジェット記録物の製造方法。【特許請求の範囲】
【請求項１】
複数のノズルを有するオンデマンド方式のインクジェット記録装置を用い、前記複数のノズルを、インクジェット用インクを噴射するため第１ノズルと、インクジェット用紫外線遮断コーティング剤を噴射するための第２ノズルとに分けて使用し、インクジェット用インクを第１ノズルから噴射して画像を形成した後、インクジェット用紫外線遮断コーティング剤を第２ノズルから噴射して、上記画像の上に紫外線遮断コーティング剤層を設けることからなり、前記インクジェット用紫外線遮断コーティング剤が、ポリシロキサンで処理された平均粒子径０．２μｍ以下の酸化亜鉛粒子、当該酸化亜鉛粒子の分散剤として使用する、ポリアミン化合物のアミノ基および／またはイミノ基に、ポリエステル、ポリアミドおよびポリエステルアミドよりなる群から選ばれる少なくとも１種を結合させてなるポリアミン誘導体、ならびに溶剤を含有するインクジェット用紫外線遮断コーティング剤であって、該インクジェット用紫外線遮断コーティング剤中におけるポリシロキサンで処理した酸化亜鉛粒子の含有量が５〜３０質量％であることを特徴とするインクジェット記録物の製造方法。
【請求項２】
前記インクジェット用インクが、着色剤、結着樹脂、溶剤を含有する溶剤型のインクジェット用インクである請求の範囲第１項記載のインクジェット記録物の製造方法。
【請求項３】
前記ポリアミン誘導体が、ポリエステル、ポリアミドおよびポリエステルアミドよりなる群から選ばれる少なくとも１種を有するポリアリルアミン誘導体、ポリエステル、ポリアミドおよびポリエステルアミドよりなる群から選ばれる少なくとも１種を有するポリビニルアミン誘導体、ポリエステル、ポリアミドおよびポリエステルアミドよりなる群から選ばれる少なくとも１種を有するポリ（低級アルキレンイミン）誘導体よりなる群から選ばれる少なくとも１種である請求の範囲第１項または第２項記載のインクジェット記録物の製造方法。
【請求項４】
前記ポリアミン誘導体が、下記一般式（１）で示されるポリアリルアミン誘導体および下記一般式（２）で示されるポリビニルアミン誘導体よりなる群から選ばれる少なくとも１種である請求の範囲第１項〜第３項のいずれかに記載のインクジェット記録物の製造方法。
【化１】
2007072910.tif 000007
［式中、ＸおよびＹは、それぞれ独立に、水素原子、重合開始剤残基または連鎖移動触媒残基を表わし、Ｒ1は−ＮＨ2、−ＮＨ3+・-ＯＣＯＲ2または−ＮＨＣＯＲ2（ここで、Ｒ2はカルボキシル基を有するポリエステル、カルボキシル基を有するポリアミドまたはカルボキシル基を有するポリエステルアミドのカルボキシル基を除いた残基を表わす）を表わし、ｎは２〜１０００の整数を表わす。ただし、ｎ個のＲ1の中には、−ＮＨＣＯＲ2が少なくとも１個含まれる］。
【化２】
2007072910.tif 000008
［式中、Ｘ、Ｙ、Ｒ1、およびｎは上記と同じ定義のものであり、ｎ個のＲ1中には、−ＮＨＣＯＲ2が少なくとも１個含まれる］。
【請求項５】
請求の範囲第１項〜第４項のいずれかに記載のインクジェット記録物の製造方法により得られるインクジェット記録物。
【発明の詳細な説明】
【技術分野】
【０００１】
本発明は、一台のオンデマンド方式のインクジェット記録装置を用いて、インクジェット用インクによる画像形成と、当該インクジェットインク画像の上への紫外線遮断コーティング剤層の形成を一度に行うインクジェット記録物の製造方法およびその方法によって得られるインクジェット記録物に関する。
【背景技術】
【０００２】
近年、ポスターや看板の製造等の産業用に使用する印刷機として、オンデマンド方式のインクジェット記録装置が広く用いられるようになっている。【０００３】
このインクジェット記録装置は、シート、フィルム、台紙、板等の記録媒体の表面の所定の場所に、黒色、赤色、青色、黄色等の複数のインク滴をドット状に着弾させて、そのドットにより、記録媒体表面に単色（混色）または多色の絵図や文字を記録するような構造とされている。【０００４】
しかし、上記インクジェット用インクの多くは、太陽光等の特に紫外線を含む光に曝された場合、退色して色あせた状態に変化し、ポスターや看板等の記録物を屋外で使用する場合は著しく色あせた状態になる。【０００５】
そこで、このような場合には、（１）インクジェット用インク中に紫外線吸収剤を含有させる方法（例えば、特開２００３−０９６３３７号公報参照）、（２）記録物表面を、紫外線遮断効果を持つ透明なラミネートフィルムで覆う方法、（３）記録物表面に、紫外線遮断コーティング剤をスプレー、コーター、ハケ、特殊な塗工機等を用いて塗工する方法（例えば、特開２００２−２００７４３号公報）等で紫外線遮断層を設け、色あせを防止する方法が提案されている。【０００６】
しかし、上記（１）の方法では、屋外の強い光に曝された場合、色あせを防止する効果が充分に得られず、上記（２）の方法では、記録物表面にラミネートフィルムを熱圧着する際に、記録物とラミネートフィルムとの熱膨張率の差による皺が生じ、（３）の方法では、色あせの防止はできるが、別途、紫外線遮断コーティング剤を塗布する手段が必要であり、時間を要する等の問題があった。
【発明の開示】
【０００７】
本発明は、上記現状に鑑みてなされたものであり、インクジェットインク記録物上に紫外線遮断層を設け色あせを防止する方法において、従来の方法と比較して生産性に優れ、かつ得られた記録物の耐光性が良好であるインクジェット記録物の製造方法およびその方法で得られる記録物を提供することである。
【０００８】
本発明者らは、上記の課題を解決するために鋭意検討した結果、一台のオンデマンド方式のインクジェット記録装置で、インクジェット記録画像と、その記録画像を覆うように紫外線遮断コーティング剤層とを一度に設けることにより、上記課題を全て解決し得ることを見出し、本発明を完成するに至った。
【０００９】
すなわち、本発明は、下記のインクジェット記録物の製造方法およびその方法で得られる記録物を提供する。
【００１０】
（１）複数のノズルを有するオンデマンド方式のインクジェット記録装置を用い、前記複数のノズルを、インクジェット用インクを噴射するため第１ノズルと、インクジェット用紫外線遮断コーティング剤を噴射するための第２ノズルとに分けて使用し、インクジェット用インクを第１ノズルから噴射して画像を形成した後、インクジェット用紫外線遮断コーティング剤を第２ノズルから噴射して、上記画像の上に紫外線遮断コーティング剤層を設けることからなり、前記インクジェット用紫外線遮断コーティング剤が、ポリシロキサンで処理された平均粒子径０．２μｍ以下の酸化亜鉛粒子、当該酸化亜鉛粒子の分散剤として使用する、ポリアミン化合物のアミノ基および／またはイミノ基に、ポリエステル、ポリアミドおよびポリエステルアミドよりなる群から選ばれる少なくとも１種を結合させてなるポリアミン誘導体、ならびに溶剤を含有するインクジェット用紫外線遮断コーティング剤であって、該インクジェット用紫外線遮断コーティング剤中におけるポリシロキサンで処理した酸化亜鉛粒子の含有量が５〜３０質量％であることを特徴とするインクジェット記録物の製造方法。
【００１１】
（２）前記インクジェット用インクが、着色剤、結着樹脂、溶剤を含有する溶剤型のインクジェット用インクである前記（１）項記載のインクジェット記録物の製造方法。
【００１２】
（３）前記ポリアミン誘導体が、ポリエステル、ポリアミドおよびポリエステルアミドよりなる群から選ばれる少なくとも１種を有するポリアリルアミン誘導体、ポリエステル、ポリアミドおよびポリエステルアミドよりなる群から選ばれる少なくとも１種を有するポリビニルアミン誘導体、ポリエステル、ポリアミドおよびポリエステルアミドよりなる群から選ばれる少なくとも１種を有するポリ（低級アルキレンイミン）誘導体よりなる群から選ばれる少なくとも１種である前記（１）または（２）項記載のインクジェット記録物の製造方法。
【００１３】
（４）前記ポリアミン誘導体が、下記一般式（１）で示されるポリアリルアミン誘導体および下記一般式（２）で示されるポリビニルアミン誘導体よりなる群から選ばれる少なくとも１種である前記（１）〜（３）項のいずれかに記載のインクジェット記録物の製造方法。
【００１４】
【化１】
2007072910.tif 000002
【００１５】
［式中、ＸおよびＹは、それぞれ独立に、水素原子、重合開始剤残基または連鎖移動触媒残基を表わし、Ｒ1は−ＮＨ2、−ＮＨ3+・-ＯＣＯＲ2または−ＮＨＣＯＲ2（ここで、Ｒ2はカルボキシル基を有するポリエステル、カルボキシル基を有するポリアミドまたはカルボキシル基を有するポリエステルアミドのカルボキシル基を除いた残基を表わす）を表わし、ｎは２〜１０００の整数を表わす。ただし、ｎ個のＲ1の中には、−ＮＨＣＯＲ2が少なくとも１個含まれる］。
【００１６】
【化２】
2007072910.tif 000003
【００１７】
［式中、Ｘ、Ｙ、Ｒ1、およびｎは上記と同じ定義のものであり、ｎ個のＲ1中には、−ＮＨＣＯＲ2が少なくとも１個含まれる］。
【００１８】
（５）前記（１）〜（４）項のいずれかに記載のインクジェット記録物の製造方法により得られるインクジェット記録物。
【発明を実施するための最良の形態】
【００１９】
まず、本発明で使用するオンデマンド方式インクジェット記録装置について説明する。【００２０】
本発明では、複数のノズルを有するオンデマンド方式のインクジェット記録装置であって、インクを噴射するノズルと、紫外線遮断コーティング剤を噴射する少なくとも１つのノズルに振り分けて利用することが可能なものであればよい。【００２１】
したがって、紫外線遮断コーティング剤の噴射用ノズルは、インクジェット用インクを噴射して画像を形成するための既設のノズルの中で、使用されていないノズルを利用してもよく、また、インクジェット用インクを噴射するノズルとは別に新たに設けてもよい。【００２２】
次に、本発明で使用するインクジェット用インクについて説明する。【００２３】
本発明で使用するインクジェット用インクとしては、従来公知のもので、例えば、着色剤、結着樹脂、溶剤を含有する溶剤型のインクジェット用インク組成物が例示できる。【００２４】
インクジェット用インク組成物で使用する着色剤としては、Ｃ．Ｉ．ソルベントブラック２２、２３、２７、２９、３４、４３、４７、１２３、Ｃ．Ｉ．ソルベントイエロー１９、２１、３２、６１、７９、８０、８１、８２、Ｃ．Ｉ．ソルベントレッド８、３５、８３、８４、１００、１０９、１１８、１１９、１２１、１２２、１６０、Ｃ．Ｉ．ソルベントブルー２５、５５、７０等の油溶性含金属染料、アゾ系顔料、ジオキサジン顔料、キナクリドン顔料、ニトロ系顔料、フタロシアニン顔料、各種染料のレーキ等の有機顔料、カーボンブラック、酸化チタン等が挙げられる。ただし、使用し得る着色剤は、これらに限定されるものではない。これら着色剤は単独または２種以上を混合して使用できる。これらの着色剤のインクジェット用インク中の含有量は、０．１〜１５質量％の範囲が好ましい。該着色剤の含有量が０．１質量％未満では、色濃度が低下し、一方１５質量％を超えるとインク粘度や流動性の面から使用が困難となる。【００２５】
また、インクジェット用インク組成物で使用する結着樹脂としては、インクジェット用インクを被記録媒体に良好に密着させるためのものであり、具体例としては、塩化ビニル−酢酸ビニル共重合体、アミノ系樹脂、ニトロセルロース、フェノール系樹脂、ブチラール系樹脂、ポリアミド系樹脂、ロジン変性フェノール系樹脂、ロジンエステル、ロジン変性マレイン酸系樹脂、キシレン系樹脂、アクリル系樹脂、ポリウレタン系樹脂、ポリエステル系樹脂等が例示できる。【００２６】
上記結着樹脂は、使用する溶剤への溶解性および溶解時の溶液粘度、被記録媒体への密着性、記録物の耐摩擦性等の観点から、適宜１種または２種以上を選択して使用することができる。上記結着樹脂は、密着性、粘度および吐出安定性の点から、インクジェット用インク中に０．１〜３０質量％の範囲で使用することが好ましい。【００２７】
また、インクジェット用インク組成物で使用する溶剤としては、メチルエチルケトン、アセトン、メチルイソブチルケトン、シクロヘキサンノン等のケトン類、メタノール、エタノール、ブタノール、アミルアルコール、ベンジルアルコール、シクロヘキサノール、ジアセトンアルコール等の１価のアルコール類、エチレングリコールモノメチルエーテル、ジエチレングリコールモノエチルエーテル、ジエチレングリコールモノブチルエーテル、ジプロピレングリコールモノエチルエーテル、プロピレングリコールモノメチルエーテル、プロピレングリコールモノエチルエーテル等のアルキレングリコールモノアルキルエーテル類、ジエチレングリコールジメチルエーテル、ジエチレングリコールジエチルエーテル、ジエチレングリコールジブチルエーテル、トリエチレングリコールジメチルエーテル、トリエチレングリコールジエチルエーテル等のアルキレングリコールジアルキルエーテル類、エチレングリコールモノアセテート、プロピレングリコールモノアセテート等のアルキレングリコールモノアセテート類、エチレングリコール、ジエチレングリコール、トリメチレングリコール、トリエチレングリコール、テトラエチレングリコール、ポリエチレングリコール、プロピレングリコール等の２価のアルコール類、酢酸エチル、酢酸ブチル、乳酸メチル、乳酸ブチル等のエステル類、γ−ブチロラクトン等のラクトン類、トルエン、キシレン等の炭化水素系溶剤類等の有機溶剤が例示できる。これら溶剤は、１種または必要に応じて２種以上を組み合わせて使用する。【００２８】
上記溶剤は、適度な粘度、乾燥性を付与するため、インクジェット用インク中に６５．０〜９９．８質量％の範囲で使用することが好ましい。【００２９】
さらに、インクジット用インクには、インクの性能を低下させない範囲で各種添加剤を含有させることができる。かかる添加剤としては、ｐＨ調整剤、粘度調整剤、防錆剤、消泡剤、分散剤、シリコーン系界面活性剤、フッ素含有界面活性剤、その他の界面活性剤が例示できる。【００３０】
以上の各種構成材料からインクジェット用インクを調製するには、（１）着色剤が染料の場合は、染料、結着樹脂、溶剤、必要に応じて、各種添加剤を密閉容器中に入れ、攪拌し均一に混合溶解し、その後、メンブランフィルターで濾過することにより、（２）着色剤が顔料の場合は、顔料、結着樹脂、溶剤、必要に応じて、顔料分散剤等の各種添加剤を混合した後、直径０．２〜３ｍｍのセラミックスビーズを粉砕メディアとした循環式ビーズミル等で練肉し、その後メンブランフィルターで濾過する方法などが利用できる。本発明のインクジェット用インク組成物の粘度は、２〜１０ｍＰａ・ｓとなるように調整するのが好ましい。【００３１】
次に、本発明で使用するインクジェット用紫外線遮蔽コーティング剤について説明する。【００３２】
本発明で使用するインクジェット用紫外線遮蔽コーティング剤としては、ポリシロキサンで処理された酸化亜鉛粒子と、当該酸化亜鉛粒子の分散剤として使用する、ポリアミン化合物のアミノ基および／またはイミノ基に、ポリエステル、ポリアミドおよびポリエステルアミドよりなる群から選ばれる少なくとも１種を結合させてなるポリアミン誘導体の少なくとも１種と、溶剤と、必要により結着樹脂とを含有するインクジェット用紫外線遮断コーティング剤が例示できる。【００３３】
本発明においてはポリシロキサンで処理された酸化亜鉛粒子を使用する。無処理の酸化亜鉛粒子またはポリシロキサン以外の処理剤で処理した酸化亜鉛粒子は分散性の点から好ましくない。【００３４】
上記ポリシロキサンで処理された酸化亜鉛粒子としては、好ましくは平均粒子径０．２μｍ以下、より好ましくは０．０１〜０．１μｍのものが利用できる。ここで、酸化亜鉛粒子の平均粒子径は、ポリシロキサンで処理した後の平均粒子径である。酸化亜鉛粒子の平均粒子径は一次平均粒子径であり、測定装置として透過型電子顕微鏡写真を使用して測定した値である。酸化亜鉛粒子の平均粒子径が０．２μｍを超える場合には、可視光線の散乱を起し、可視領域におけるインクジェット用紫外線遮断コーティング剤の透明性が低下する。ポリシロキサンによる酸化亜鉛粒子の処理は常法によって行うことができ、ポリシロキサンの被覆量は酸化亜鉛の質量に対して１〜３０質量％程度が好ましい。ポリシロキサンとしては、ポリジメチルシロキサン、ポリメチルエチルシロキサン、ポリジエチルシロキサン等のポリジアルキルシロキサン、ポリメチルフェニルシロキサン等のポリアルキルアリールシロキサン、ポリジフェニルシロキサン等のポリジアリールシロキサン等が使用できる。【００３５】
また、ポリシロキサンで処理された酸化亜鉛粒子は、インクジェット用紫外線遮断コーティング中に５〜３０質量％の範囲で使用することが好ましい。酸化亜鉛粒子の使用量（酸化亜鉛自体の量および被覆されたポリシロキサンの量の合計量）が５質量％より少ないと、インク画像の太陽光等による色あせを防止する効果が低下し、一方使用量が３０質量％より多いと、ノズルからの吐出安定性が不安定になる傾向がある。【００３６】
次に、ポリシロキサンで処理された酸化亜鉛粒子を分散させるための分散剤としては、ポリアミン化合物のアミノ基および／またはイミノ基に、ポリエステル、ポリアミドおよびポリエステルアミドよりなる群から選ばれる少なくとも１種を結合させたポリアミン誘導体が例示でき、これらは単独でまたは併用して使用できる。【００３７】
上記ポリアミン誘導体の好ましい例としては、ポリエステル、ポリアミドおよびポリエステルアミドよりなる群から選ばれる少なくとも１種を有するポリアリルアミン誘導体、ポリエステル、ポリアミドおよびポリエステルアミドよりなる群から選ばれる少なくとも１種を有するポリビニルアミン誘導体、ポリエステル、ポリアミドおよびポリエステルアミドよりなる群から選ばれる少なくとも１種を有するポリ（低級アルキレンイミン）誘導体が挙げられ、さらに好ましい例としては、下記一般式（１）で示されるポリアリルアミン誘導体および下記一般式（２）で示されるポリビニルアミン誘導体が挙げられる。これらは単独で使用してもよく、２種以上を併用してもよい。【００３８】
【化３】
2007072910.tif 000004
【００３９】
［式中、ＸおよびＹは、それぞれ独立に、水素原子、重合開始剤残基または連鎖移動触媒残基を表わし、Ｒ1は−ＮＨ2、−ＮＨ3+・-ＯＣＯＲ2または−ＮＨＣＯＲ2（ここで、Ｒ2はカルボキシル基を有するポリエステル、カルボキシル基を有するポリアミドまたはカルボキシル基を有するポリエステルアミドのカルボキシル基を除いた残基を表わす）を表わし、ｎは２〜１０００の整数を表わす。ただし、ｎ個のＲ1の中には、−ＮＨＣＯＲ2が少なくとも１個含まれる］。【００４０】
【化４】
2007072910.tif 000005
【００４１】
［式中、Ｘ、Ｙ、Ｒ1、およびｎは上記と同じ定義のものであり、ｎ個のＲ1中には、−ＮＨＣＯＲ2が少なくとも１個含まれる］。【００４２】
前記カルボキシ基を有するポリアミドとしては、たとえば、ε−カプロラクタム、ω−ラウロラクタムなどのラクタムや、アミノカプロン酸、１１−アミノウンデカン酸などのアミノカルボン酸などから得られるものが挙げられる。また、二塩基酸（ポリエステルの製造に使用するものと同様なもの）とエチレンジアミン、１，４−ジアミノブタン、ヘキサメチレンジアミンなどのジアミンとの反応により得られるものが挙げられる。【００４３】
前記カルボキシル基を有するポリエステルとしては、たとえば、１２−ヒドロキシステアリン酸、リシノール酸、９および１０−ヒドロキシステアリン酸の混合物、ヒマシ油脂肪酸、水添ヒマシ油脂肪酸、乳酸などのヒドロキシカルボン酸や、ε−カプロラクトン、β−プロピオラクトン、γ−ブチロラクトン、δ−バレロラクトン、β−メチル−δ−バレロラクトン、４−メチルカプロラクトン、２−メチルカプロラクトンなどのラクトンなどから得られるものが挙げられる。また、無水マレイン酸、フマール酸、無水フタル酸、テレフタル酸、アジピン酸、セバシン酸などの二塩基酸とエチレングリコール、プロピレングリコール、ネオペンチルグリコールなどのジオールとの反応により得られるものが挙げられる。【００４４】
前記カルボキシル基を有するポリエステルアミドとしては、前記ポリエステル、ポリアミドの製造に使用する、ヒドロキシカルボン酸、ラクトン、あるいは二塩基酸およびジオールから選ばれる少なくとも１種と、アミノカルボン酸、ラクタム、あるいは二塩基酸およびジアミンから選ばれる少なくとも１種の反応により得られるものなどが挙げられる。【００４５】
上記分散剤の使用量は、酸化亜鉛粒子１００質量部に対して、１０〜４０質量部の範囲が好ましい。分散剤の使用量が１０質量部より少ないと、酸化亜鉛粒子の分散性が低下し、一方４０質量部より多くてもそれ以上顔料分散性の向上がみられない。【００４６】
次に、インクジェット用紫外線遮蔽コーティング剤に使用する溶剤としては、エチレングリコールモノメチルエーテル、ジエチレングリコールモノエチルエーテル、ジエチレングリコールモノブチルエーテル、ジプロピレングリコールモノエチルエーテル、プロピレングリコールモノメチルエーテル、プロピレングリコールモノエチルエーテル等のアルキレングリコールモノアルキルエーテル類、ジエチレングリコールジメチルエーテル、ジエチレングリコールジエチルエーテル、ジエチレングリコールジブチルエーテル、トリエチレングリコールジメチルエーテル、トリエチレングリコールジエチルエーテル等のアルキレングリコールジアルキルエーテル類、エチレングリコールモノアセテート、プロピレングリコールモノアセテート等のアルキレングリコールモノアセテート類、酢酸エチル、酢酸ブチル、乳酸メチル、乳酸ブチル等のエステル類、γ−ブチロラクトン等のラクトン類等が挙げられる。これらは単独で使用してもよく、２種以上を併用してもよい。【００４７】
また、インクジェット用紫外線遮蔽コーティング剤で必要により使用する結着樹脂としては、酸化亜鉛粒子をインクジェット画像上に良好に密着させるためのものであり、具体例としては、塩化ビニル−酢酸ビニル共重合体、アミノ系樹脂、ニトロセルロース、フェノール系樹脂、ブチラール系樹脂、ポリアミド系樹脂、ロジン変性フェノール系樹脂、ロジンエステル、ロジン変性マレイン酸系樹脂、キシレン系樹脂、アクリル系樹脂、ポリウレタン系樹脂、ポリエステル系樹脂等が例示できる。【００４８】
上記結着樹脂は、使用する溶剤への溶解性および溶解時の溶液粘度、インクジェット画像上への密着性、記録物の耐摩擦性等の観点から、適宜１種または２種以上を選択して使用することができる。上記結着樹脂は、密着性、粘度および吐出安定性の点から、インクジェット用紫外線遮蔽コーティング剤中に０．１〜３０質量％の範囲で使用することが好ましい。【００４９】
以上の各種構成材料から本発明のインクジェット用紫外線遮断コーティング剤を調製するには、溶剤に酸化亜鉛粒子を分散させるための分散剤としてのポリアミン誘導体を溶解させポリアミン誘導体溶液とし、さらに酸化亜鉛粒子を撹拌混合し、練肉機で練肉し、必用に応じて溶剤、結着樹脂を加え混合することにより得ることができる。本発明のインクジェット用紫外線遮断コーティング剤の粘度は、本発明のインクジェット用インク組成物と同様に、２〜１０ｍＰａ・ｓとなるように調整するのが好ましい。【００５０】
前記練肉機としては、湿式サーキュレーションミル、ビーズミル、ボールミル、サンドミル、アトライター、ロールミル、アジテータ、コロイドミル、超音波ホモジナイザー、超高圧ホモジナイザー、パールミル等を挙げることができる。【００５１】
次に、本発明のインクジェット記録物の製造方法について説明する。【００５２】
本発明のインクジェット記録物の製造方法は、複数のノズルを有するオンデマンド方式のインクジェット記録装置を用い、そのノズルを、インクジェットインクを噴射するためのノズルと、インクジェット用紫外線遮断コーティング剤を噴射するためのノズルに分けて利用し、被記録媒体に、まず各色のインクジェット用インクをノズルから吐出させ所望の画像や文字を形成した後、さらにその画像や文字を覆うようにインクジェット用紫外線遮断コーティング剤をノズルから吐出させ、一度に画像や文字と、紫外線遮断コーティング剤層を形成させる方法である。
【実施例】
【００５３】
以下に実施例をあげて本発明をさらに詳細に説明するが、本発明はこれらの実施例に限定されるものではない。なお、特に断りのない限り、「％」は「質量％」を意味し、「部」は「質量部」を意味する。【００５４】
実施例１、２および比較例１〜７
＜インクジェット用紫外線遮断コーティング剤のベース組成物（実施例１、２および比較例１〜４、６用＞
表１に記載した各分散剤の２部をジエチレングリコールジエチルエーテル２８部に溶解し、表１に記載した各酸化亜鉛の２０部を攪拌混合した後、ビーズミルで練肉して、実施例１、２、比較例１〜４、６用のインクジェット紫外線コーティング剤のベース組成物を得た。【００５５】
表１に示される酸化亜鉛は、ポリシロキサン処理した酸化亜鉛としては、ＮＡＮＯＦＩＮＥ  ５０ＳＤ（堺化学工業（株）製）、シリカ・アルミナ処理した酸化亜鉛としては、ＮＡＮＯＦＩＮＥ  ５０Ａ（堺化学工業（株）製）、シリカ・有機処理した酸化亜鉛としては、ＮＡＮＯＦＩＮＥ  ５０Ｗ−ＬＰ２（堺化学工業（株）製）、未処理酸化亜鉛としては、ＮＡＮＯＦＩＮＥ  ５０（堺化学工業（株）製）である。また表１に示される分散剤のうち、アジスパーＰＢ８２１は味の素ファインテクノ（株）製のポリアミン誘導体であり、ポリアリルアミンに遊離のカルボキシル基を有するポリエステルを反応させて得られるポリアリルアミン誘導体である。【００５６】
ＤＩＳＰＥＲ  ＢＹＫ１１１はビックケミー社製のリン酸基型分散剤である。【００５７】
＜インクジェット用紫外線遮断コーティング剤のベース組成物（比較例５用）＞
表１に記載した分散剤４．０部をジエチレングリコールジエチルエーテル４０部に溶解し、表１に記載した酸化亜鉛（ＮＡＮＯＦＩＮＥ  ５０ＳＤ）４０．０部を攪拌混合した後、ビーズミルで練肉して、比較例５用のインクジェット紫外線遮断コーティング剤のベース組成物を得た。【００５８】
＜インクジェット紫外線遮断コーティング剤＞
実施例１、２および比較例１〜４、６用のベース組成物ならびに比較例５用のベース組成物の必要量（実施例１、比較例１〜４についてはベース組成物５０部、実施例２についてはベース組成物１２．５部、比較例６についてはベース組成物７．５部、比較例５についてはベース組成物８４部を使用）用いて、表１の配合（各材料の使用量は質量部で表記されている）となるようにその他の材料を撹拌混合して、実施例１、２および比較例１〜６のインクジェット用紫外線遮断コーティング剤を得た。【００５９】
＜溶剤型インクジェット用インク＞
アジスパーＰＢ８２１（味の素ファインテクノ（株）製分散剤）３部をジエチレングリコールジエチルエーテル９部に溶解し、これに顔料としてシムラファーストイエロー４４０７（大日本インキ化学工業（株）製）３部を攪拌混合した後、ビーズミルを用いて練肉し、ベースインクを得た。次にトリエチレングリコールジメチルエーテル２２部、ジエチレングリコールジメチルエーテル６０．５部、ソルバインＣ（塩化ビニル−酢酸ビニル樹脂、日信化学工業（株）製）２部、ＤＩＳＰＥＲ  ＢＹＫ３１５（ビックケミー社製分散剤）０．５部を加え、各種材料を攪拌混合して２５℃における粘度が４．１ｍＰａ・ｓの溶剤型インクジェット用インクを得た。【００６０】
＜記録物＞
市販のインクジェット記録装置（ローランド  ディー．ジー．（株）製ＳＯＬＪＥＴ  ＰＲＯ  II  ＳＣ−５４０）を用いて、ポリ塩化ビニルシート（商品名：カプジェット  グロスバーナー、フィルムルックス社製）に溶剤型インクジェット用インクでベタ画像を形成後、形成したベタ画像の上に実施例１、２および比較例１〜６のインクジェット紫外線遮断コーティング剤を吐出し、実施例１、２および比較例１〜６の記録物を得た。【００６１】
また、溶剤型インクジェット用インキでベタ画像を形成しただけの比較例７の記録物も得た。【００６２】
＜評価＞
（粘度）
実施例１、２および比較例１〜６のインクジェット用紫外線遮断コーティング剤の２５℃における粘度を粘度計（東機産業（株）製ＲＥ１００Ｌ型）を用いて測定した。【００６３】
（分散安定性）
実施例１、２および比較例１〜６のインクジェット用紫外線遮断コーティング剤をガラス瓶にとり密栓して、６０℃で1ヵ月保存した後の粘度測定、および沈降物の有無の目視観察に基づいて評価した。【００６４】
・粘度
２５℃における粘度を粘度計（東機産業（株）製ＲＥ１００Ｌ型）を用いて測定した。
・沈降物の有無
評価基準
Ａ：沈降物が全く生じない。
Ｂ：沈降物は生じるが、軽く振れば無くなる。
Ｃ：激しく振っても沈降物がなくならない。【００６５】
（耐光性）
サンシャインスーパーロングライフウェザーメーター（スガ試験機（株）製）を使用し、実施例1〜２および比較例１〜６の記録物の照射前と照射後のＬａｂ値の色差△Ｅにより評価した。【００６６】
（吐出安定性）
一般的な室内環境と考えられる２０℃の温度下で、上記のインクジェット記録装置で、ポリ塩化ビニルシート（商品名：カプジェット  グロスバーナー、フィルムルックス社製）に溶剤型インクジェット用インクでベタ画像を形成後、画像の上に実施例１、２、比較例１〜６のインクジェット紫外線遮断コーティング剤を吐出する記録形成を連続し繰り返し、Ａ０に相当するサイズでカットして記録物１００枚を得た。印字上にインクジェット用紫外線遮断コーティング剤が塗布されていない部分（ノズルからインクジェット用紫外線遮断コーティング剤が吐出されなくなって生じた、インクジェット紫外線遮断コーティング剤が塗布されていない部分）が何枚目で発生したかで吐出安定性を評価した。【００６７】
評価基準
Ａ：印刷されない部分が７１枚目以降に発生するか、印刷されない部分が１００枚目まで発生しない。
Ｂ：印刷されない部分が５１枚目〜７１枚目で発生する。
Ｃ：印刷されない部分が３１枚目〜５０枚目で発生する。
Ｄ：印刷されない部分が３０枚目までに発生する。【００６８】
【表１】
2007072910.tif 000006
【産業上の利用可能性】
【００６９】
本発明のインクジェット記録物の製造方法によるときは、一台のオンデマンド方式のインクジェット記録装置で、インクジェット記録画像と、その記録画像を覆うように紫外線遮断コーティング剤層とを一度に設けることにより、従来の方法と比較して生産性に優れ、かつ得られた記録物の耐光性が良好である。
【国際調査報告】
2007072910.tif 000009
2007072910.tif 000010
2007072910.tif 000011
2007072910.tif 000012